(57)【要約】【課題】  材料の無駄や加工処理工程の煩雑化を伴うことなく、導電性が比較的高い導電性部分と、それに対する十分な抵抗比率を有する絶縁性部分とを備える電子回路基板を製造する方法、その電子回路基板の製造に用いられる導電性材料などを提供する。【解決手段】  本発明の導電性材料は、一般式（１）【化１】2005252208.tif 000021に示す構造を基本単位として有するポリマーを含む原料を、薄膜化した後に加熱処理することによって得られるものである。また、本発明の電子回路基板は、基板と、当該基板上に積層された導電性膜とから構成される電子回路基板であって、当該導電性膜は、上記のポリマーを含む原料を上記基板表面に塗布した後、塗布された上記原料の表面の所定の位置に、酸素存在下で紫外光を照射し、その後加熱処理することによって、部分的に絶縁性を有するように形成されたものである。【選択図】  なし【特許請求の範囲】
【請求項１】
一般式（１）
【化１】
2005252208.tif 000016
（上記式中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基である。また、Ｘは１〜３の整数であり、ｎは整数である。）
に示す構造を基本単位として有するポリマーを含む原料を、
薄膜化した後に加熱処理することによって得られることを特徴とする導電性材料。
【請求項２】
上記Ａｒは、フェニレン基、ピリジレン基、および、これらの２つ以上の組み合わせからなる群から選択される２価の炭化水素基または複素環基であることを特徴とする請求項１に記載の導電性材料。
【請求項３】
上記Ｒ１およびＲ２の少なくとも何れかは、一般式（２）
【化２】
2005252208.tif 000017
（但し、上記式中、−Ｙは、−Ｏ・または−ＯＨである。）
に示す構造を有していることを特徴とする請求項１または２に記載の導電性材料。
【請求項４】
上記導電性材料は、加熱処理される前に、酸素存在下で紫外光が部分的に照射されることによって、上記紫外光が照射された部分が絶縁性を有するものであることを特徴とする請求項１ないし３の何れか１項に記載の導電性材料。
【請求項５】
基板と、上記基板上に積層された導電性膜とから構成される電子回路基板であって、
上記導電性膜は、一般式（１）
【化３】
2005252208.tif 000018
（上記式中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基であり、Ｘは１〜３の整数であり、ｎは整数である。）
に示す構造を基本単位として有するポリマーを含む原料を上記基板表面に塗布した後、
塗布された上記原料の表面の所定の位置に、酸素存在下で紫外光を照射し、その後加熱処理することによって、部分的に絶縁性を有するように形成されたものであることを特徴とする電子回路基板。
【請求項６】
上記一般式（１）において、上記Ａｒは、フェニレン基、ピリジレン基、および、これらの２つ以上の組み合わせからなる群から選択される２価の炭化水素基または複素環基であることを特徴とする請求項５に記載の電子回路基板。
【請求項７】
上記一般式（１）において、上記Ｒ１およびＲ２の少なくとも何れかは、一般式（２）
【化４】
2005252208.tif 000019
（但し、上記式中、−Ｘは、−Ｏ・または−ＯＨである。）
に示す構造を有していることを特徴とする請求項５または６に記載の電子回路基板。
【請求項８】
基板上に電子回路が形成された電子回路基板の製造方法であって、
基板上に、一般式（１）
【化５】
2005252208.tif 000020
（上記式中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基であり、Ｘは１〜３の整数であり、ｎは整数である。）
に示す構造を基本単位として有するポリマーを含む原料を塗布する塗布工程と、
塗布された上記原料の表面の所定の位置に、酸素存在下で紫外光を照射する光照射工程と、
上記光照射工程の後に、上記原料が塗布された基板を加熱処理する加熱処理工程と、
からなることを特徴とする電子回路基板の製造方法。
【請求項９】
上記塗布工程は、スピンコート法によって実施されることを特徴とする請求項８に記載の製造方法。
【請求項１０】
上記加熱処理工程は、高真空化あるいは不活性ガス雰囲気下で実施されることを特徴とする請求項８または９に記載の製造方法。
【請求項１１】
上記の製造方法では、上記光照射工程において、紫外光を照射した基板上に絶縁部が形成され、紫外光を照射していない基板上に導電部が形成されることを特徴とする請求項８ないし１０の何れか１項に記載の製造方法。
【発明の詳細な説明】
【技術分野】
【０００１】
本発明は、ポリカルボシランを主成分として含み、電極や電子回路基板などの電子部品の材料として用いられる導電性材料、および、この導電性材料を含む電子回路基板とその製造方法に関するものである。
【背景技術】
【０００２】
基板上への電子回路の形成方法に関しては、従来から種々の方法、例えば、導電性物質で形成された導体部の間を機械的な方法によって遮断して回路部を形成する方法、形成した金属膜の一部を化学的な反応を利用して除去し、回路部を形成する方法等が実用化されている。特に、微細加工を必要とするエレクトロニクスの分野では化学的方法が多用されている。
【０００３】
化学的方法は導電性物質で形成された導体部の一部を除去することによって回路を形成するため、材料に無駄が発生する、加工ステップが多くなるという欠点があり、簡単な加工ステップで高精度な微細加工が可能な電子回路形成方法の実用化が望まれている。
【０００４】
このような要求に応える方法として、近年、有機ケイ素系ポリマー（特にオルガノシラン類）を用いた電子回路形成方法が提案されている。
【０００５】
これは、導電性を有するオルガノシラン類に紫外線を照射することによってＳｉ−Ｓｉが遮断され、この紫外線照射を空気中で実施する事によって光酸化が起こり、それによって生じたポリオルガノシロキサンが絶縁性を有することを利用して基板上に導電性回路（紫外線の照射部が絶縁性部分、非照射部が導電性部分になる）を形成するという技術である。このような技術を用いた電子回路形成方法としては、例えば特許文献１、特許文献２に示されるような方法が提案されている。
【０００６】
特許文献１に示された方法は、オニウム塩類を添加した直鎖状ポリオルガノシラン組成物を基板上にスピンコートし、その一部を露光して、現像処理などをすることによって、ポリオルガノシラン膜のパターニングを行う方法である。この方法によれば、高い解像性は得られる。しかしながら、その精度にも限界があるとともに、溶解物のリンス処理等を行う必要があり、加工処理工程が煩雑になってしまうという問題点がある。
【０００７】
特許文献２に示された方法では、先ず、固体ポリオルガノシランと導電性有機ポリマーを主成分として含む薄膜に、部位選択的にコヒーレント光および非コヒーレント紫外光を照射し、さらに導電性を向上させる。その後、酸または酸化性物質でドーピングすることによって、導電性が比較的高い導電部とそれに対する十分な抵抗率比を示す絶縁部とから構成される電子回路を形成することができる。この方法によれば、未露光部位が導電性部分として１．０Ｓ／ｃｍ以上を有し、露光部位が絶縁性部分として１×１０−１４Ｓ／ｃｍを有する電子回路が得られる。しかしながら、この方法では、コヒーレント光および非コヒーレント光の照射という段階的な光照射が必要であるとともに、その後に酸または酸化性物質のドーピングを行わなければならず、加工処理工程が複雑になってしまうという問題点がある。
【特許文献１】特開平５−２３０３８０号公報（公開日：平成５年９月７日）
【特許文献２】特開２００１−３０８４１５号公報（公開日：平成１３年１１月２日）
【発明の開示】
【発明が解決しようとする課題】
【０００８】
本発明は、上記の問題点に鑑みてなされたものであって、化学的な方法による電子回路基板の製造において、材料の無駄や加工処理工程の煩雑化を伴うことなく、導電性が比較的高い導電性部分と、それに対する十分な抵抗比率を有する絶縁性部分とを備える電子回路基板を製造する方法、その電子回路基板の製造に用いられる導電性材料、および、このような導電性材料を用いて作製された電子回路基板を提供することを目的とするものである。
【課題を解決するための手段】
【０００９】
本願発明者らは、上記の課題について鋭意検討した結果、ケイ素を含むπ電子系ユニットからなるポリカルボシランに対して、フォトマスクを通して紫外光を照射した後に加熱処理すると、露光部が絶縁性を示し、非露光部が導電性を示すことを見出し、本発明を完成させるに至った。
【００１０】
すなわち、本発明の導電性材料は、一般式（１）
【００１１】
【化１】
2005252208.tif 000002
【００１２】
（上記式中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基である。また、Ｘは１〜３の整数であり、ｎは整数である。）に示す構造を基本単位として有するポリマーを含む原料を、薄膜化した後に加熱処理することによって得られることを特徴としている。
【００１３】
また、本発明の導電性材料において、上記Ａｒは、フェニレン基、ピリジレン基、および、これらの２つ以上の組み合わせからなる群から選択される２価の炭化水素基または複素環基であってもよい。
【００１４】
また、本発明の導電性材料において、上記Ｒ１およびＲ２の少なくとも何れかは、一般式（２）
【００１５】
【化２】
2005252208.tif 000003
【００１６】
（但し、上記式中、−Ｙは、−Ｏ・または−ＯＨである。）に示す構造を有していることが好ましい。
【００１７】
また、本発明の導電性材料は、加熱処理される前に、酸素存在下で紫外光が部分的に照射されることによって、上記紫外光が照射された部分が絶縁性を有するものであってもよい。
【００１８】
本発明の電子回路基板は、基板と、上記基板上に積層された導電性膜とから構成される電子回路基板であって、上記導電性膜は、一般式（１）
【００１９】
【化３】
2005252208.tif 000004
【００２０】
（上記式中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基であり、Ｘは１〜３の整数であり、ｎは整数である。）に示す構造を基本単位として有するポリマーを含む原料を上記基板表面に塗布した後、塗布された上記原料の表面の所定の位置に、酸素存在下で紫外光を照射し、その後加熱処理することによって、部分的に絶縁性を有するように形成されたものであることを特徴としている。
【００２１】
また、本発明の電子回路基板では、上記一般式（１）において、上記Ａｒは、フェニレン基、ピリジレン基、および、これらの２つ以上の組み合わせからなる群から選択される２価の炭化水素基または複素環基であってもよい。
【００２２】
また、本発明の電子回路基板では、上記一般式（１）において、上記Ｒ１およびＲ２の少なくとも何れかは、一般式（２）
【００２３】
【化４】
2005252208.tif 000005
【００２４】
（但し、上記式中、−Ｘは、−Ｏ・または−ＯＨである。）に示す構造を有していることが好ましい。
【００２５】
本発明の電子回路基板の製造方法は、基板上に電子回路が形成された電子回路基板の製造方法であって、基板上に、一般式（１）
【００２６】
【化５】
2005252208.tif 000006
【００２７】
（上記式中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基であり、Ｘは１〜３の整数であり、ｎは整数である。）に示す構造を基本単位として有するポリマーを含む原料を塗布する塗布工程と、塗布された上記原料の表面の所定の位置に、酸素存在下で紫外光を照射する光照射工程と、上記光照射工程の後に、上記原料が塗布された基板を加熱処理する加熱処理工程と、からなることを特徴としている。
【００２８】
また、本発明の電子回路基板の製造方法において、上記塗布工程は、スピンコート法によって実施されることが好ましい。
【００２９】
また、本発明の電子回路基板の製造方法において、上記加熱処理工程は、高真空化あるいは不活性ガス雰囲気下で実施されることが好ましい。
【００３０】
また、本発明の電子回路基板の製造方法では、上記光照射工程において、紫外光を照射した基板上に絶縁部が形成され、紫外光を照射していない基板上に導電部が形成されるというものである。
【００３１】
なお、本発明において、「導電性を有する」とは、その属性として導電率が１Ｓ／ｃｍ以上であることを意味し、「絶縁性を有する」とは、その属性として導電体（導電性を有する部分）との抵抗比率が１×１０−７以上、あるいは、その導電率が１×１０−７Ｓ／ｃｍ以下であることを意味する。
【００３２】
以上のように、本発明の導電性材料において、上記「導電性を有する」部分の導電率が１Ｓ／ｃｍ以上であれば、電極や電子回路などのといった電子部品の導電性材料としての実用性を充分に有していると言える。また、本発明の電子回路基板において、上記「導電性を有する」部分の導電率が１Ｓ／ｃｍ以上であり、かつ、上記「絶縁性を有する」部分の導電体（導電性を有する部分）との抵抗比率が１×１０−７以上、あるいは、上記「絶縁性を有する」部分の導電率が１×１０−７Ｓ／ｃｍ以下であれば、電子回路基板としての実用性を充分に有していると言える。
【発明の効果】
【００３３】
以上のように、本発明の導電性材料を利用すれば、材料の無駄や加工処理工程の煩雑化を伴うことなく、導電性が比較的高い導電性部分と、それに対する十分な抵抗比率を有する絶縁性部分とを備える電子回路基板を製造することができる。
【００３４】
また、本発明の電子回路基板は、上記の導電性材料を利用して得られるものであるため、材料の無駄や加工処理工程の煩雑化を伴うことなく製造することができる。それに加えて、導電性が比較的高い導電性部分と、それに対する十分な抵抗比率を有する絶縁性部分とを備え、充分に実用化が可能な電子回路基板を得ることができる。
【００３５】
また、本発明の電子回路基板の製造方法によれば、材料の無駄や加工処理工程の煩雑化を伴うことなく、導電性が比較的高い導電性部分と、それに対する十分な抵抗比率を有する絶縁性部分とを備える電子回路基板を製造することができる。具体的には、従来技術では不可欠であった溶解物のリンス処理や、酸化性物質のドーピング等の後処理を行う必要がなくなり、より簡便な工程で、良好な電気的特性を有する電子回路基板を製造することができる。
【発明を実施するための最良の形態】
【００３６】
以下、本発明についてより詳細に説明するが、本発明はこの記載に限定されるものではない。
【００３７】
（１）本発明の導電性材料
本発明にかかる導電性材料は、上記一般式（１）に示す構造を基本単位として有するポリマーを含む原料を、薄膜化した後、加熱処理して得られたものである。ここで、上記一般式（１）中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基である。また、Ｘは１〜３の整数であり、ｎは整数である。
【００３８】
なお、上記Ｒ１、Ｒ２を構成する炭化水素誘導基には、それぞれ窒素原子が含まれていてもよい。また、上記ｎは、上記一般式（１）に示す構造を基本単位として有するポリマーが、一般的なポリマーの範疇に含まれるような整数であれば、特に限定されることはない。しかしながら、上記ポリマーの重量平均分子量は、１,０００〜１,０００,０００の範囲内にあることが好ましいことから、上記ｎは、５〜５０００の範囲内の整数であることが好ましい。上記ポリマーの重量平均分子量が１，０００未満の場合、ポリマーの均一な薄膜を基板上に形成しにくいという弊害が発生する。また、上記ポリマーの重量平均分子量が１，０００，０００を超える場合、当該ポリマーの合成に長時間を要してしまうという問題が発生する。
【００３９】
また、上記一般式（１）に示す構造を基本単位として有するポリマーにおいて、上記Ｘは１〜３のうちの何れかである。上記Ｘが１〜３であれば、当該ポリマーを容易に合成することができる。
【００４０】
また、上記ポリマーは、ケイ素とπ電子系ユニットから構成されるポリカルボシランであると言うこともできる。上記一般式（１）に示す構造を基本単位として有するポリマーは、上述のようにポリシラン類の一種であるポリカルボシラン類に分類される。ポリシラン類は、特許文献２に記載されているように、紫外光を照射することによってＳｉ−Ｓｉ結合が切断されるが、この紫外光の照射を空気中（すなわち、酸素存在下）で行わせることによって、光酸化が起こり、ポリオルガノシロキサンなどに変換されることが確認されている。
【００４１】
そして、上記ポリマーは、上述のような紫外光を照射しない場合には、例えば１０００℃以上の高温で加熱処理することによって、ケイ素とπ電子系ユニットからなるポリカルボシランの構造を有する、黒色の導電性物質に変化する。一方、上記ポリマーに対して上述のように空気中で紫外光を照射した後に加熱処理を行った場合には、光酸化が起こり、上記ポリマーは透明の光酸化物に変化する。これによって、光酸化物である上記ポリマーは、絶縁性を有するようになる。
【００４２】
以上のように、本発明の導電性材料は、薄膜化された後に加熱処理されたものであり、この加熱処理によって導電性を有するものであると言える。それゆえ、本発明の導電性材料は、薄膜状の電極や、導電性回路の材料として利用することができる。さらに、本発明の導電性材料の原料に含まれる上記ポリマーは、溶解性、加工性に優れている。そのため、本発明の導電性材料は、容易に均一な薄膜形状に加工されることができ、本発明の利用可能性を高めることができる。
【００４３】
ここで、上記「薄膜化される」とは、当該導電性材料の厚さが、全体的に０．０１〜１０μｍのほぼ均一な厚さを有する薄い膜状に成形されることを意味する。また、「薄膜化された状態」とは、当該導電性材料の厚さが、全体的に０．００５〜１０μｍのほぼ均一な厚さを有する薄膜状態であることを意味する。そして、本発明の導電性材料を薄膜化するための方法としては、スピンコート法、キャスト法、ディップコート法などを挙げることができる。
また、上記導電性材料の厚さは、上述の０．０１〜１０μｍの範囲内にあれば特に限定されることはないが、電極や電子回路基板の材料として用いる場合には、０．１〜１０μｍの厚さとすることが好ましく、これによって、電子部品としての使用可能性をより向上させることができる。
【００４４】
上述のように本発明の導電性材料は、加熱処理前に酸素存在下で紫外光が照射された場合、その照射部分については絶縁性を示す。従って、本発明の導電性材料は、加熱処理される前に、酸素存在下で紫外光が部分的に照射されることによって、上記紫外光が照射された部分が絶縁性を有するものであってもよい。
【００４５】
そして、上記の「紫外光の部分的な照射」を、加熱処理後に得られる導電性材料において、導電性の部分と絶縁性の部分とが所望とする位置に形成されるように行うことによって、基板上に当該導電性材料によって回路がパターニングされた電子回路基板を得ることができる。なお、このような電子回路基板を作製する場合のパターニング方法としては、従来公知の種々の方法を利用することができるが、例えば、フォトマスクなどを使用して基板上にパターニングを行えばよい。
【００４６】
続いて、上記一般式（１）に示す構造を基本単位として有するポリマーに含まれるＡｒについて説明する。上記Ａｒは、非置換もしくは置換アリーレン、非置換もしくは置換エテニレン、エチニレン、および、これらの２つ以上の組み合わせからなる群からから選択される２価の炭化水素基または複素環基である。
【００４７】
そして、上記Ａｒに相当する２価の炭化水素基または複素環基としてより具体的には、フェニレン基、ピリジレン基、および、これらの２つ以上の組み合わせからなる群から選択される２価の炭化水素基または複素環基を挙げることができる。
【００４８】
次に、上記一般式（１）に示す構造を基本単位として有するポリマーに含まれるＲ１、Ｒ２について説明する。上記Ｒ１およびＲ２は、それぞれに独立して水素原子または炭化水素誘導基である。なお、上記炭化水素誘導基とは、その構造中に窒素原子が含まれていてもよい炭化水素基のことを意味する。
【００４９】
そして、上記Ｒ１およびＲ２の少なくとも何れかは、上記一般式（２）（但し、上記式中、−Ｙは、−Ｏ・または−ＯＨである。）に示す構造を有していることが好ましい。本発明にかかる導電性材料は、上記一般式（２）に示す構造を有することによって、絶縁性部分を形成するための紫外光照射時間を短縮化することができる。
【００５０】
本発明における上記ポリマーのより具体な例としては、
一般式（３）
【００５１】
【化６】
2005252208.tif 000007
【００５２】
に示す構造を基本単位として有するポリマー（化合物Ｐ１とも呼ぶ）、
一般式（４）
【００５３】
【化７】
2005252208.tif 000008
【００５４】
に示す構造を基本単位として有するポリマー（化合物Ｐ２とも呼ぶ）、
一般式（５）
【００５５】
【化８】
2005252208.tif 000009
【００５６】
に示す構造を基本単位として有するポリマー（化合物Ｐ３とも呼ぶ）、
一般式（６）
【００５７】
【化９】
2005252208.tif 000010
【００５８】
に示す構造を基本単位として有するポリマー（化合物Ｐ４とも呼ぶ）、
一般式（７）
【００５９】
【化１０】
2005252208.tif 000011
【００６０】
に示す構造を基本単位として有するポリマー（化合物Ｐ５とも呼ぶ）、
一般式（８）
【００６１】
【化１１】
2005252208.tif 000012
【００６２】
に示す構造を基本単位として有するポリマー（化合物Ｐ６とも呼ぶ）、
一般式（９）
【００６３】
【化１２】
2005252208.tif 000013
【００６４】
に示す構造を基本単位として有するポリマー（化合物Ｐ７とも呼ぶ）、
一般式（１０）
【００６５】
【化１３】
2005252208.tif 000014
【００６６】
に示す構造を基本単位として有するポリマー（化合物Ｐ８とも呼ぶ）、
などが挙げられる。上記化合物Ｐ１〜Ｐ８については、後述の実施例に示すように、加熱処理前に紫外光が照射されなかった部分は絶縁性を有し、加熱処理される前に紫外光が照射された部分は絶縁性を有することが実際に示されている。それゆえ、これらの化合物は、電子回路基板として利用することができる。なお、上記化合物Ｐ１〜Ｐ８の詳しい合成方法については、後述の実施例に示す通りである。
【００６７】
（２）本発明の電子回路基板
続いて、本発明の電子回路基板について以下に説明する。
【００６８】
本発明の電子回路基板は、基板と、上記基板上に積層された導電性膜とから構成される電子回路基板であって、上記導電性膜は、上記一般式（１）に示す構造を基本単位として有するポリマーを含む原料を上記基板表面に塗布した後、塗布された上記原料の表面の所定の位置に、酸素存在下で紫外光を照射し、その後加熱処理することによって、部分的に絶縁性を有するように形成されたものである。
【００６９】
ここで、上記一般式（１）中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基である、また、Ｘは１〜３の整数であり、ｎは整数である。
【００７０】
なお、上記Ｒ１、Ｒ２を構成する炭化水素誘導基には、それぞれ窒素原子が含まれていてもよい。また、上記ｎは、上記一般式（１）に示す構造を基本単位として有するポリマーが、一般的なポリマーの範疇に含まれるような整数であれば、特に限定されることはない。しかしながら、上記ポリマーの重量平均分子量は、１,０００〜１,０００,０００の範囲内にあることが好ましいことから、上記ｎは、５〜５０００の範囲内の整数であることが好ましい。上記ポリマーの重量平均分子量が１，０００未満の場合、ポリマーの均一な薄膜を基板上に形成しにくいという弊害が発生する。また、上記ポリマーの重量平均分子量が１，０００，０００を超える場合、当該ポリマーの合成に長時間を要してしまうという問題が発生する。
【００７１】
また、上記一般式（１）に示す構造を基本単位として有するポリマーにおいて、上記Ｘは１〜３のうちの何れかである。上記Ｘが１〜３であれば、当該ポリマーを容易に合成することができる。
【００７２】
このように、本発明の電子回路基板に配された導電性膜は、上述の本発明の導電性材料によって形成されている。つまり、本発明の電子回路基板は、基板上に上述の本発明にかかる導電性材料が導電性膜として積層されたものであると言うこともできる。
【００７３】
そして、本発明の電子回路基板の導電性膜は、基板上に当該導電性膜の原料が塗布された後、塗布された上記原料の表面の所定の位置に、酸素存在下で紫外光を照射し、その後加熱処理することによって、部分的に絶縁性を有するように形成されたものである。
【００７４】
ここで、上記導電性膜を基板上に塗布する場合には、従来公知のスピンコート法などを用いることができる。そして、上記導電性膜の厚さは、０．１〜１０μｍとすることが好ましい。このような厚さであれば、再現性よく、機械特性の良好な導電性膜を得ることができる。
【００７５】
また、本発明の電子回路基板は、基板上に塗布された上記原料の表面の所定の位置に、酸素存在下で紫外光を照射することによって、加熱処理後の段階で、その紫外光照射部分を絶縁性を有するものとすることができる。つまり、本発明の電子回路基板では、塗布された上記原料の表面において、紫外光が照射された部分が導電性を有する部分となり、紫外光が照射されていない部分が絶縁性を有する部分となる。
【００７６】
それゆえ、上記「上記原料の表面の所定の位置」は、その後に加熱処理して得られる電子回路基板において、絶縁性を有する部分である。そのため、得られる電子回路基板表面において、導電性を有する箇所としたい部分には、紫外光が照射されないようにし、絶縁性有する箇所としたい部分には、紫外光が照射されるようにすることで、電子回路基板に目的とする回路形状を形成することができる。つまり、本発明の電子回路基板を作製する場合には、目的とする回路のパターン形状に応じて、上記紫外光の照射部分を設定すればよい。この紫外光の照射部分の設定には、従来から回路のパターニングに用いられる方法を適宜使用することができる。その一例として、フォトマスクを使用してパターニングを行うという方法が挙げられる。
【００７７】
そして、これによって、本発明の電子回路基板は、「部分的に絶縁性を有する」ことが可能となる。ここで、上記とは、「部分的に絶縁性を有する」とは、基板表面において目的とする回路の形状に導電性の部分と絶縁性の部分とがパターニングされた状態のことを意味する。
【００７８】
続いて、上記導電性膜中の上記一般式（１）に示す構造を基本単位として有するポリマーに含まれるＡｒについて説明する。上記Ａｒは、非置換もしくは置換アリーレン、非置換もしくは置換エテニレン、エチニレン、および、これらの２つ以上の組み合わせからなる群からから選択される２価の炭化水素基または複素環基である。
【００７９】
そして、上記Ａｒに相当する２価の炭化水素基または複素環基としてより具体的には、フェニレン基、ピリジレン基、および、これらの２つ以上の組み合わせからなる群から選択される２価の炭化水素基または複素環基を挙げることができる。
【００８０】
次に、上記導電性膜中の上記一般式（１）に示す構造を基本単位として有するポリマーに含まれるＲ１、Ｒ２について説明する。上記Ｒ１およびＲ２は、それぞれに独立して水素原子または炭化水素誘導基である。なお、上記炭化水素誘導基とは、その構造中に窒素原子が含まれていてもよい炭化水素基のことを意味する。
【００８１】
そして、上記Ｒ１およびＲ２の少なくとも何れかは、上記一般式（２）（但し、上記式中、−Ｙは、−Ｏ・または−ＯＨである。）に示す構造を有していることが好ましい。本発明にかかる導電性材料は、上記一般式（２）に示す構造を有することによって、絶縁性部分を形成するための紫外光照射時間を短縮化することができる。
【００８２】
本発明における上記ポリマーのより具体な例としては、上記一般式（３）に示す構造を基本単位として有するポリマー（化合物Ｐ１）、上記一般式（４）に示す構造を基本単位として有するポリマー（化合物Ｐ２）、上記一般式（５）に示す構造を基本単位として有するポリマー（化合物Ｐ３）、上記一般式（６）に示す構造を基本単位として有するポリマー（化合物Ｐ４）、上記一般式（７）に示す構造を基本単位として有するポリマー（化合物Ｐ５）、上記一般式（８）に示す構造を基本単位として有するポリマー（化合物Ｐ６）、上記一般式（９）に示す構造を基本単位として有するポリマー（化合物Ｐ７）、上記一般式（１０）に示す構造を基本単位として有するポリマー（化合物Ｐ８）などが挙げられる。
【００８３】
また、上記電子回路基板に用いられる基板の材料としては、従来公知の一般的な電子回路基板の基板材料として使用されるものであれば、特に限定されることはなく用いることができる。このような基板材料としてより具体的には、石英、ガラス、酸化アルミ、アルミナなどを挙げることができる。
【００８４】
以上のように、本発明にかかる電子回路基板においては、加熱処理前に紫外光を照射された部分が絶縁性の部分を形成し、加熱処理前に紫外光を照射されていない部分が導電性の部分を形成する。そして、この導電性の部分は、ケイ素とπ電子系ユニットからなるポリカルボシランを主成分として含む材料によって構成されている。一方、絶縁性の部分は、上記ポリカルボシランの光酸化物を主成分として含む材料によって構成されている。
【００８５】
（３）本発明の電子回路基板の製造方法
続いて、本発明の電子回路基板の製造方法について以下に説明する。
【００８６】
本発明にかかる電子回路基板の製造方法は、基板上に電子回路が形成された電子回路基板の製造方法であって、基板上に、上記一般式（１）に示す構造を基本単位として有するポリマーを含む原料を塗布する塗布工程と、塗布された上記原料の表面の所定の位置に、酸素存在下で紫外光を照射する光照射工程と、上記光照射工程の後に、上記原料が塗布された基板を加熱処理する加熱処理工程とからなるものである。
【００８７】
ここで、上記一般式（１）中、Ａｒは、非置換もしくは置換アリーレン、非置換もしくは置換エテニレン、エチニレン、および、これらの２つ以上の組み合わせからなる群からから選択される２価の炭化水素基または複素環基であり、Ｒ１およびＲ２は、それぞれに独立して水素原子または炭化水素誘導基である。また、Ｘは１〜３の整数であり、ｎは整数である。
【００８８】
なお、上記Ｒ１、Ｒ２を構成する炭化水素誘導基には、それぞれ窒素原子が含まれていてもよい。また、上記ｎは、上記一般式（１）に示す構造を基本単位として有するポリマーが、一般的なポリマーの範疇に含まれるような整数であれば、特に限定されることはない。しかしながら、上記ポリマーの重量平均分子量は、１,０００〜１,０００,０００の範囲内にあることが好ましいことから、上記ｎは、５〜５０００の範囲内の整数であることが好ましい。上記ポリマーの重量平均分子量が１，０００未満の場合、ポリマーの均一な薄膜を基板上に形成しにくいという弊害が発生する。また、上記ポリマーの重量平均分子量が１，０００，０００を超える場合、当該ポリマーの合成に長時間を要してしまうという問題が発生する。
【００８９】
また、上記一般式（１）に示す構造を基本単位として有するポリマーにおいて、上記Ｘは１〜３のうちの何れかである。上記Ｘが１〜３であれば、当該ポリマーを容易に合成することができる。
【００９０】
このように、本発明の電子回路基板の製造方法は、上記（２）の項で説明した本発明の電子回路基板を製造する方法である。以下に、上記製造方法の各工程について説明する。
【００９１】
本発明の電子回路基板の製造方法においては、先ず、基板上に上記一般式（１）に示す構造を基本単位として有するポリマーを含む原料を塗布する塗布工程が実施される。ここで、用いられる上記基板としては、上述の（２）の項で説明した基板と同じ素材のものを使用することができる。
【００９２】
また、上記塗布工程は、上述一般式（１）に示す構造を基本単位として有するポリマーを含む溶液を、基板上に薄膜状に積層するという工程である。そして、この工程では、上記ポリマーを含む溶液が、０．１〜１０μｍの厚さの薄膜状になるように塗布されることが好ましい。なお、ここでの膜の厚さとは、上記ポリマーを含む溶液の溶媒が揮発して膜になった状態の厚さのことを意味する。上記のような厚さに塗布されれば、充分に実用可能な電子回路基板を得ることができる。上記塗布工程において、基板上にほぼ均一で、かつ、上述のような範囲内の膜厚となるように上記原料を塗布するためには、スピンコート法を用いることが好ましい。
【００９３】
本発明の電子回路基板の製造方法においては、上記塗布工程の後に、塗布された上記原料の表面の所定の位置に、酸素存在下で紫外光を照射する光照射工程が実施される。ここで、上記原料の所定の位置に紫外光を照射する方法としては、フォトマスクを用いて紫外光を照射する方法を用いることができる。
【００９４】
この光照射工程を行うことによって、その後に行われる加熱処理後の段階で、基板上の紫外光照射部分を絶縁性を有する部分とすることができる。つまり、本発明の電子回路基板の製造方法では、上記光照射工程によって、塗布された上記原料の表面のうち、紫外光が照射された部分が導電性を有する部分となり、紫外光が照射されていない部分が絶縁性を有する部分となる。
【００９５】
それゆえ、上記「上記原料の表面の所定の位置」は、加熱処理して得られる電子回路基板において、絶縁性を有する部分である。そのため、製造される電子回路基板表面において、導電性を有する箇所としたい部分には、紫外光が照射されないようにし、絶縁性有する箇所としたい部分には、紫外光が照射されるようにすることで、電子回路基板に目的とする回路形状を形成することができる。つまり、本発明の電子回路基板を作製する場合には、目的とする回路のパターン形状に応じて、上記紫外光の照射部分を設定すればよい。この紫外光の照射部分の設定には、従来から回路のパターニングに用いられる方法を適宜使用することができる。
【００９６】
本発明の電子回路基板の製造方法においては、上記光照射工程の後に、上記原料が塗布された基板を加熱処理する加熱処理工程が実施される。
【００９７】
この加熱処理工程は、高真空化あるいは不活性ガス雰囲気下で実施されることが好ましい。これによって、導電性の高い膜を得ることができる。また、この加熱処理工程における加熱温度は、８００〜１５００℃の範囲内であることが好ましい。これによって、導電性の高い膜を得ることができる。また、加熱温度を１４００℃〜１５００℃とすることによって、製造される電子回路基板の導電部の電導度をより向上させることができる。
【００９８】
以上のような製造方法を用いることによって、紫外光が照射された基板上に絶縁部（絶縁性の部分）が形成され、紫外光を照射していない基板上に導電部（導電性の部分）が形成された電子回路基板を得ることができる。このようにして得られた電子回路基板では、導電部がケイ素とπ電子系ユニットからなるポリカルボシランを主成分として含む材質から構成され、絶縁部が上記ポリカルボシランの光酸化物を主成分として含む材質から構成されている。なお、本発明の電子回路基板の製造方法では、光照射工程において、酸素存在下で紫外光を照射し、その後に加熱処理工程を行うことで、原料に含まれる上記ポリマーが透明の光酸化物に変化し、絶縁性を有するようになる。
【００９９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【実施例】
【０１００】
以下、本発明の実施例について説明するが、本発明はこの記載に限定されるものではない。
【０１０１】
〔実施例１〕
実施例１では、実施の形態において説明した導電性材料を構成するポリマー（化合物Ｐ１〜Ｐ８）の合成を行った。以下にその手順および結果をＰ１から順に示す。
【０１０２】
（１）化合物Ｐ１の合成
上記一般式（３）に示す化合物Ｐ１については、以下のような手順で合成した。
【０１０３】
（ａ）ポリ｛ｐ−[メチル（４−（Ｎ−ｔ−ブチル−Ｎ−トリメチルシロキシアミノ）フェニル）シリレン]フェニレン｝（化合物Ａ）の合成
まず、ポリ｛ｐ−[メチル（４−（Ｎ−ｔ−ブチル−Ｎ−トリメチルシロキシアミノ）フェニル）シリレン]フェニレン｝（化合物Ａ）を、以下のような手順で合成した。
【０１０４】
４−（Ｎ−ｔ−ブチル−Ｎ−トリメチルシロキシアミノ）フェニルリチウム１．９ｍｍｏｌの５ｍｌＴＨＦ溶液に−７８℃、ポリ（エトキシメチルシリレン）フェニレン０．１４ｇ（０．８５ｍｍｏｌ）を加えた。得られた反応混合物を室温に戻し、加水分解した。エーテルで抽出，無水硫酸マグネシウムで乾燥後、クロロホルム−メタノールから再沈澱して目的のポリマーを０．３０ｇ（収率９９％）得た。
【０１０５】
ＧＰＣ分析より得られたポリマーの重量平均分子量は２２，０００であり、融点は３００℃以上であった。また、分光分析と元素分析によって構造を確認した。結果を以下に示した。
【０１０６】
1H-NMR (CDCl3) d -0.06 (s, 9H), 0.77 (s, 3H), 1.07 (s, 9H), 7.20 (d, 2H, J = 7.85 Hz), 7.32 (d, 2H, J = 7.85 Hz) 7.45 (s, 4H); 13C-NMR (CDCl3) d -3.29, -0.25, 26.20, 60.63, 124.47, 130.98, 134.36, 134.43, 137.46, 152.28; 29Si-NMR (CDCl3) d -11.74, 21.31.  
元素分析：(C20H29NOSi2)nに対する計算値： C, 67.54; H, 8.22; N, 3.94. 
実測値: C, 67.58; H, 8.25; N, 3.96%
（ｂ）ポリ｛ｐ−［メチル（４−（Ｎ−ｔ−ブチル−Ｎ−ヒドロキシアミノ）フェニル）シリレン］フェニレン｝（化合物Ｂ）の合成
続いて、ポリ｛ｐ−［メチル（４−（Ｎ−ｔ−ブチル−Ｎ−ヒドロキシアミノ）フェニル）シリレン］フェニレン｝（化合物Ｂ）を、以下の手順で合成した。
【０１０７】
上記の手順で得た化合物Ａ０．１０ｇの５ｍｌＴＨＦ溶液に０℃で１．４ｍｇの水と０．０３ｍｌのテトラブチルアンモニウムフルオリド（１Ｍ）を加えた。３０分撹拌した後、室温に戻し、加水分解した。エーテルで抽出、無水硫酸マグネシウムで乾燥後、ＴＨＦ−ヘキサンから再沈澱して目的のポリマーを５９．０ｍｇ（収率７４％）得た。
【０１０８】
ＧＰＣ分析より得られたポリマーの重量平均分子量は１９，０００であり、融点は３００℃以上であった。また、分光分析と元素分析によって構造を確認した。結果を以下に示した。
1H-NMR (THF-d8) d 0.77 (s, 3H), 1.11 (s, 9H), 7.22 (d, 2H, J = 7.85 Hz), 7.38 (d, 2H, J = 7.85 Hz) 7.48 (s, 4H), 7.51 (s, 1H, OH); 13C-NMR (THF-d8) d -3.27, 26.49, 60.54, 124.64, 131.17, 135.07, 135.17, 138.38, 153.24; 29Si-NMR (THF-d8) d -13.26.  IR 3540.1, 3406.1, 3248.9 cm-1 (OH).  
元素分析：(C17H21NOSi)nに対する計算値： C, 72.03; H, 7.47; N, 4.94. 
実測値：C, 72.04; H, 7.41; N, 4.87%
（ｃ）化合物Ｐ１の合成
そして、上記の手順で合成したポリ｛ｐ−［メチル（４−（Ｎ−ｔ−ブチル−Ｎ−ヒドロキシアミノ）フェニル）シリレン］フェニレン｝１０．７ｍｇをエーテル２ｍｌとＴＨＦ１ｍｌの混合溶媒に溶解し、ここに室温で０．５２ｇの酸化銀を加えた。１２時間撹拌後、不溶成分をろ過し、濃縮すると化合物Ｐ１が８．８０ｍｇ（８３％収率）得られた。
【０１０９】
ＧＰＣ分析より得られたポリマーの重量平均分子量は１１，０００であり、融点は３００℃以上であった。また、分光分析と元素分析によって構造を確認した。結果を以下に示した。
ESR g = 2.0062
元素分析：(C17H20NOSi)nに対する計算値：C, 72.29; H, 7.14; N, 4.96
実測値：C, 70.97; H, 7.46; N, 4.16.
（２）化合物Ｐ２の合成
上記一般式（４）に示す化合物Ｐ２については、以下のような手順で合成した。
【０１１０】
先ず、ポリ｛ｐ−［ビス（４−（Ｎ−ｔ−ブチル−Ｎ−トリメチルシロキシアミノ）フェニル）シリレン］フェニレン｝（化合物Ｃ）を、以下のような手順で合成した。
【０１１１】
４−（Ｎ−ｔ−ブチル−Ｎ−トリメチルシロキシアミノ）フェニルリチウム５．７ｍｍｏｌとポリ（ジエトキシシリレン）フェニレン０．１７ｇ（０．８５ｍｍｏｌ）とを混合した。得られた反応混合物を室温に戻し、加水分解した。エーテルで抽出、無水硫酸マグネシウムで乾燥後、クロロホルム−メタノールから再沈澱して目的のポリマーを０．３６ｇ（収率７４％）得た。
【０１１２】
ＧＰＣ分析より得られたポリマーの重量平均分子量は２０，０００であり、融点は３００℃以上であった。また、分光分析と元素分析によって構造を確認した。結果を以下に示した。
1H-NMR (CDCl3) d -0.07 (s, 18H), 1.07 (s, 18H), 7.20 (d, 4H, J = 7.25 Hz), 7.35 (d, 4H, J = 7.25 Hz) 7.52 (s, 4H); 13C-NMR (CDCl3) d -0.26, 26.22, 60.63, 124.49, 129.61, 135.50 (two carbons), 136.33, 152.42; 29Si-NMR (CDCl3) d -14.97, 21.33.  
元素分析：(C32H48N2O2Si3)nに対する計算値：C, 66.61; H, 8.39; N, 4.86
実測値：66.51; H, 8.31; N, 4.65
続いて、上記の手順で得た化合物Ｃを用いて、化合物Ｐ１の合成における（ｂ）と同様の手順で化合物Ｐ２を合成した。その収率は７６％であった。
【０１１３】
ＧＰＣ分析より得られたポリマーの重量平均分子量は１６，１００であり、融点は３００℃以上であった。また、分光分析と元素分析によって構造を確認した。結果を以下に示した。
1H-NMR (THF-d8) d 1.12 (s, 9H), 7.25 (brs, 4H), 7.42 (brs, 4H) 7.53 (s, 2H, OH), 7.56 (s, 4H); 13C-NMR (THF-d8) d 26.90, 60.96, 124.99, 130.05, 136.63 (two carbons), 137.47, 153.78; 29Si-NMR (THF-d8) d -16.24.  IR 3535.3, 3230.5 cm-1 (OH).  
元素分析：(C26H32N2O2Si)nに対する計算値：C, 72.18; H, 7.46; N, 6.48
実測値：C, 72.17; H, 7.32; N, 6.02
（３）化合物Ｐ３の合成
上記一般式（５）に示す化合物Ｐ３については、上記化合物Ｐ２を用いて、上記化合物Ｐ１の合成における（ｃ）と同様の手順で行った。その収率は９０％であった。
【０１１４】
ＧＰＣ分析より得られたポリマーの重量平均分子量は１５，９００であり、融点は３００℃以上であった。また、分光分析と元素分析によって構造を確認した。結果を以下に示した。
ESR g = 2.0061
元素分析：(C26H30N2O2Si)nに対する計算値：C, 72.52; H, 7.02; N, 6.51
実測値：C, 72.25; H, 7.14; N, 5.08
（４）化合物Ｐ４の合成
上記一般式（６）に示す化合物Ｐ４については、以下のような手順で合成した。
【０１１５】
（ａ）ポリ｛ｐ−［エトキシ（４−トリメチルシリルエチニルフェニル）シリレン］フェニレン｝（化合物Ｄ）の合成
まず、４−トリメチルシリルエチニルフェニルリチウム２．６ｍｍｏｌの４５ｍｌエーテル溶液に−７８℃で、ポリ（ジエトキシシリレン）フェニレン０．５０ｇを加えた。得られた反応混合物を室温に戻し、加水分解した。エーテルで抽出、無水硫酸マグネシウムで乾燥後、クロロホルム−メタノールから再沈澱して目的のポリマーを０．７０ｇ（収率８４％）得た。
【０１１６】
ＧＰＣ分析より得られたポリマーの重量平均分子量は２１，６００であり、融点は２０９−２１３℃であった。また、分光分析と元素分析によって構造を確認した。結果を以下に示した。
1H NMR (CDCl3) d 0.21(s, 9H), 1.19 (s, 3H), 3.82 (s, 2H) 7.44 (d, J = 7.85 Hz) 7.53 (d, J = 7.85 Hz) 7.58 (s, 4H).  13C NMR (CDCl3) d -0.08, 18.33, 59.87, 95.59, 104.96, 124.68, 127.91, 131.14, 134.08, 134.56, 135.09.  29Si NMR (CDCl3) d -17.6, -11.0
元素分析：(C19H22OSi2)nに対する計算値： C, 70.75; H, 6.88. 
実測値: C, 69.40; H, 6.88
（ｂ）ポリ｛p-［（4-シアノフェニル）（4-トリメチルシリルエチニルフェニル）シリレン］フェニレン｝（化合物Ｅ）の合成
上記（ａ）で合成したポリ｛ｐ−［エトキシ（４−トリメチルシリルエチニルフェニル）シリレン］フェニレン｝０．５０ｇの２ｍｌＴＨＦ溶液を、−７８℃で４−シアノフェニルリチウム３．１ｍｍｏｌのエーテル１０ｍｌとＴＨＦ５ｍｌとの混合溶液に加えた。得られた反応混合物を室温に戻し、加水分解した。クロロホルムで抽出、無水硫酸マグネシウムで乾燥後、クロロホルム−メタノールから再沈澱して目的のポリマー（化合物Ｐ４）を0.70 g (収率84%)得た。
【０１１７】
GPC分析より得られたポリマーの重量平均分子量は１２，６００であり，融点は３００℃以上であった。また，分光分析と元素分析によって構造を確認した。結果を以下に示した。
1H NMR (CDCl3) d 0.06(s, 9H), 7.45-7.59 (m, 12H).  13C NMR (CDCl3) d -0.11, 96.08, 104.62, 118.55, 113.73, 124.87, 128.12, 129.74, 131.21, 132.02, 134.65, 135.65, 135.99, 136.66.  29Si NMR (CDCl3) d -14.56, -17.49.  IR nCoC  2156.3 cm-1, nCoN 2206.4, 2230.5 cm-1.  
元素分析：(C24H21NSi2)nに対する計算値： C, 75.93; H, 5.53; N, 3.69.
実測値：C, 74.64; H, 5.71; N, 3.61.  
（ｃ）化合物Ｐ４の合成
上記（ｂ）で合成した化合物Ｅ０．０６ｇ、炭酸カリウム０．０６ｇ、メタノール３ｍｌ、ＴＨＦ４．５ｍｌの混合物を０℃で５時間撹拌した。加水分解し、クロロホルムで抽出、無水硫酸マグネシウムで乾燥後、クロロホルム−メタノールから再沈澱して目的のポリマー（化合物Ｐ４）を０．０３ｇ（収率６２％）得た。
【０１１８】
ＧＰＣ分析より得られたポリマーの重量平均分子量は１３，２００であり，融点は３００℃以上であった。また、分光分析と元素分析によって構造を確認した。結果を以下に示した。
1H NMR (CDCl3) d 3.12 (s, 1H), 7.25-7.76 (m, 12H).  13C NMR (CDCl3) d 78.82, 83.28, 123.83, 127.37, 129.12, 130.22, 131.24, 131.52, 132.19, 134.72, 135.71, 136.05, 136.64.  29Si NMR (CDCl3) d -14.56.  IR nCoC-H 3285.5 cm-1 nCoC  2156.3 cm-1, nCoN2206.4, 2230.5 cm-1.  
元素分析：(C21H13NSi)nに対する計算値： C, 82.04; H, 4.26; N, 4.56.
実測値：C, 78.49; H, 4.65; N, 4.07.
（５）化合物Ｐ５の合成
上記一般式（７）に示す化合物Ｐ５については、以下のような手順で合成した。
【０１１９】
４−シアノフェニルリチウム２．５ｍｍｏｌのエーテル１０ｍｌとＴＨＦ５ｍｌの混合溶液に−７８℃で、ポリ（ジエトキシシリレン）フェニレン０．１６ｇのＴＨＦ４ｍｌ溶液を加えた。得られた反応混合物を室温に戻し、加水分解した。クロロホルムで抽出、無水硫酸マグネシウムで乾燥後、クロロホルム−メタノールから再沈澱して目的のポリマー（化合Ｐ５）を０．０３ｇ（収率１３％）得た。
【０１２０】
ＧＰＣ分析より得られたポリマーの重量平均分子量は８５００であり、融点は３００℃以上であった。また、分光分析と元素分析によって構造を確認した。結果を以下に示した。
1H NMR (THF-d8) d 7.43-7.69 (m, 12H).  13C NMR (THF-d8) d -0.11, 96.08, 104.62, 118.81, 115.06, 129.16, 131.21, 130.43 133.20, 136.66.  29Si NMR (THF-d8) d -14.31.  IR nCoN 2230.5 cm-1..
元素分析：(C20H12N2Si)nに対する計算値： C, 77.88; H, 3.92; N, 9.09.
実測値：C, 75.19; H, 4.66; N, 9.04.  
（６）化合物Ｐ６の合成
上記一般式（８）に示す化合物Ｐ６については、以下のような手順で合成した。
【０１２１】
フェニルリチウム４．４ｍｍｏｌの４．４ｍｌシクロヘキサン溶液を−７８℃でポリ（エトキシメチルシリレン）フェニレン０．６６ｇの４０ｍｌエーテル溶液に加えた。得られた反応混合物を室温に戻し、加水分解した。エーテルで抽出、無水硫酸マグネシウムで乾燥後、クロロホルム−メタノールから再沈澱して目的のポリマー（化合物Ｐ６）を０．４４ｇ（収率５６％）得た。
【０１２２】
ＧＰＣ分析より得られたポリマーの重量平均分子量は１６，０００であり、融点は２１８−２２４℃であった。また、分光分析と元素分析によって構造を確認した。結果を以下に示した。
【０１２３】
1H-NMR (CDCl3) d -0.79 (s, 3H), 7.25-7.47 (m, 9H); 13C NMR (CDCl3) d  -3.3 127.8, 129.3, 134.5, 135.2, 135.8, 137.1; 29Si-NMR (CDCl3) d -11.4.
元素分析：(C13H12Si)nに対する計算値： C, 79.53; H, 6.16 
実測値: C, 79.49; H, 6.25
（７）化合物Ｐ７の合成
上記一般式（９）に示す化合物Ｐ７については、以下のような手順で合成した。
【０１２４】
４−（１，１，２，２−テトラメチル−２−フェニルジシラニル）フェニルリチウム０．９ｍｍｏｌの８ｍｌエーテル溶液に−７８℃で、ポリ（エトキシメチルシリレン）フェニレン０．１２ｇ（０．７３ｍｍｏｌ）を加えた。得られた反応混合物を室温に戻し、加水分解した。エーテルで抽出、無水硫酸マグネシウムで乾燥後、クロロホルム−シソプロピルアルコールから再沈澱して目的のポリマー（化合物Ｐ７）を０．２２ｇ（収率７９％）得た。
【０１２５】
ＧＰＣ分析より得られたポリマーの重量平均分子量は２３，０００であり、融点は１８０−１８９℃であった。また、分光分析と元素分析によって構造を確認した。結果を以下に示した。
1H NMR (CDCl3) d 0.27 (s, 6H, SiMe2), 0.29 (s, 6H, SiMe2), 0.77 (s, 3H, SiMe), 7.23 (br.s, 3H, ring protons), 7.33 (br.s, 4H, ring protons) 7.41 (d, 2H, J = 6.52 Hz, ring protons), 7.47 (s, 4H, ring protons); 13C NMR (CDCl3) d -3.99 (SiMe2), -3.85 (SiMe2), -3.52 (SiMe), 127.65, 128.38, 133.19, 133.52, 133.81, 134.38, 134.51, 135.65, 137.18, 138.91, (ring carbons); 29Si NMR (CDCl3) d -21.78 (SiMe2), -21.74 (SiMe2),-11.43 (SiMe).  
元素分析：(C23H28Si3)nに対する計算値： C, 71.06; H, 7.26. 
実測値: C, 71.18; H, 7.21.
（８）化合物Ｐ８の合成
上記一般式（１０）に示す化合物Ｐ８については、以下のような手順で合成した。
【０１２６】
マグネシウム４８．６ｍｇ（２．０ｍｍｏｌ）と１，２−ビス（ｐ−ブロモフェニル）テトラエチルジシラン４８４ｍｇ（１．０ｍｍｏｌ）をＴＨＦ２．５ｍｌ中５０℃に加熱し、マグネシウムが完全になくなるまで攪拌した。これを室温まで放冷させた後、２，５−ジブロモピリジン２３６ｍｇ（１．０ｍｍｏｌ）とジクロロ（ジフェニルホスフィノエタン）ニッケル（II）５．３ｍｇ（１．０ｍｏｌ％）を加え、真空下で完全に脱気した後密封した。この封管を１５０℃で８０時間加熱した後、加水分解した。クロロホルムで抽出、無水硫酸マグネシウムで乾燥後、クロロホルム−エタノールから再沈澱して目的のポリマー（化合物Ｐ８）を０．２５ｇ（収率６３％）得た。
【０１２７】
ＧＰＣ分析より得られたポリマーの重量平均分子量は２０，０００であり、融点は２１１−２２８℃であった。また、分光分析と元素分析によって構造を確認した。結果を以下に示した。
1H NMR (CDCl3) d 0.94-1.20 (br.s, 20H, SiEt2), 7.43-7.67 (m, 6H, ring protons), 7.78-7.88 (m, 1H, ring proton) 7.93-8.08 (m, 3H, ring protons), 8.95-9.04 (br.s, 1H, ring proton); 13C NMR (CDCl3) d 3.61 (SiEt2), 8.14 (SiEt2), 120.2, 125.9, 126.0, 134.7, 134.9, 135.0, 135.2, 137.3, 138.4, 138.5, 138.7, 147.9, 156.1. (ring carbons); 29Si NMR (CDCl3) d -15.42.  
元素分析：(C25H31NSi2)nに対する計算値： C, 74.75; H, 7.78; N, 3.49. 
実測値: C, 74.72; H, 7.78; N, 3.30.
〔実施例２〕
実施例２では、上記の実施例１で合成した化合物Ｐ１〜Ｐ８を石英基板上に薄膜状態で塗布し、紫外光を照射した後加熱処理することによって、基板上に所定形状の回路が形成された電子回路基板を作製した。そして、作製された電子回路基板を用いて、その紫外光非照射部（すなわち、導電性の部分）および紫外光照射部（すなわち、絶縁性の部分）の各電導度を測定した。その具体的な手順について以下に説明する。
【０１２８】
化合物Ｐ１の２g／ｌクロロフォルム溶液から、２０００ｒｐｍで石英基板上にスピンコートして、約１００ｎｍの膜厚の薄膜を作製した。この薄膜に空気中で２０μｍのフォトマスクを通して、６Ｗ水銀ランプを用いて紫外光を２０時間照射した。得られた薄膜を１２００℃で１０−５ｔｏｒｒの真空下、４時間加熱処理した。２端子法で電導度を測定したところ、紫外光非照射部は２３０Ｓ／ｃｍの電導性を示したが、紫外光照射部は１０−７Ｓ／ｃｍ以下の電導度しか示さなかった。
【０１２９】
この結果から、紫外線非照射部が炭素を多く含む導電体になったのに対して、紫外線照射部がその後の焼成によってシリカを主生成物とする無機物に変化して絶縁体になったことが考えられる。
【０１３０】
また、本実施例２では、化合物Ｐ１〜Ｐ８を用いて、加熱処理時の加熱温度および加熱処理時間を適宜変化させて、同様の電子回路基板作製した。そして得られた電子回路基板を用いて、その紫外光非照射部（すなわち、導電性の部分）および紫外光照射部（すなわち、絶縁性の部分）の各電導度を測定した。
【０１３１】
すなわち、Ｐ１〜Ｐ８の何れかの化合物の２〜３g／ｌクロロホルム溶液から、２０００〜３０００ｒｐｍで石英基板上にスピンコートして、数十から数百ｎｍの薄膜を作製した。この薄膜に空気中でフォトマスクを通して６Ｗ水銀ランプを用いて、紫外光を１０〜４０時間照射した。得られた薄膜を１０００〜１２００℃で真空下加熱処理した。電導度は、上述の２端子法で測定した。
【０１３２】
本実施例２の結果については、以下の表１にまとめて示す。
【０１３３】
【表１】
2005252208.tif 000015
【０１３４】
以上のように、Ｐ１〜Ｐ８の全てのポリマー化合物を用いて作製した電子回路基板について、紫外光非照射部が導電性を有し、紫外光照射部が絶縁性を有することが確認された。この結果から、紫外線非照射部が炭素を多く含む導電体になったのに対して、紫外線照射部がその後の焼成によってシリカを主生成物とする無機物に変化して絶縁体になったことが考えられる。
【０１３５】
また、加熱処理時の加熱温度については、１０００℃の場合に比べて、１２００℃の場合の方が紫外光非照射部の電導度がより高い値を示すことが確認された。つまり、１２００℃加熱処理を行う方が、得られる電子回路基板の紫外非照射部の導電性の度合いを向上させることができることが確認された。また、加熱処理の時間については、より長い時間（４時間）をかけることによって、得られる電子回路基板の紫外非照射部の導電性の度合いを向上させることができることが確認された。
【産業上の利用可能性】
【０１３６】
本発明にかかる導電性材料、電子回路基板およびその製造方法は、化学的方法による電子回路基板の製造、特に、スピンコート法等の既知の方法によって薄膜化したポリマーの所定部位を酸素存在下で紫外光によって露光し、その後加熱処理して、非露光部を導電部に、露光部を絶縁部とする電子回路基板の製造に有効に利用することができる。